(57)【特許請求の範囲】
【請求項１】
紙カップであって、
側部および底部と、
前記紙カップの第１の表面上の第１の水性ポリマーコーティングであって、前記第１の表面は、前記側部の内面または前記底部の内面のうち１つ以上を含む、第１の水性ポリマーコーティングと、
を含み、
前記第１の水性ポリマーコーティングはコロナ処理で表面処理されており、かつ
前記側部の下端が前記第１の水性ポリマーコーティングを含むシールを介して前記底部の側端に結合される、前記紙カップ。
【請求項２】
前記第１の水性ポリマーコーティングが、アクリルコポリマー、スチレン−アクリルコポリマー、スチレン−ブタジエンコポリマー、ビニルアクリルコポリマー、またはそれらの組み合わせを含む、請求項１記載の紙カップ。
【請求項３】
前記第１の表面が前記紙カップの前記底部の内面を含む、請求項１または２に記載の紙カップ。
【請求項４】
前記第１の表面が前記紙カップの前記側部の内面を含む、請求項１〜３のいずれかに記載の紙カップ。
【請求項５】
前記第１の表面が前記側部の内面と前記底部の内面との両方を含む、請求項１または２に記載の紙カップ。
【請求項６】
前記紙カップの第２の表面上に半結晶性ポリマーを含む第２のコーティングをさらに含み、前記第２の表面は、第１の表面が前記側部の内面である場合に、カップの前記底部の内面を含むか、または前記第２の表面は、第１の表面が前記底部の内面である場合に、カップの前記側部の内面を含み、かつ前記側部の下端が前記第１の水性ポリマーコーティングおよび前記第２のコーティングを含むシールを介して前記底部の側端に結合される、請求項１〜４のいずれかに記載の紙カップ。
【請求項７】
前記半結晶性ポリマーが、低密度ポリエチレン、脂肪族芳香族ポリエステル、ナイロン、またはそれらの組み合わせを含む、請求項６に記載の紙カップ。
【請求項８】
前記半結晶性ポリマーが、低密度ポリエチレンホモポリマーまたは低密度ポリエチレンコポリマーを含む、請求項６または７に記載の紙カップ。
【請求項９】
前記半結晶性ポリマーが極性官能基を有する、請求項６〜８のいずれかに記載の紙カップ。
【請求項１０】
前記半結晶性ポリマーが、アクリル酸メチル、メタクリル酸、またはそれらの組み合わせを含むモノマーとエチレンとのコポリマーである低密度ポリエチレンコポリマーを含む、請求項６〜９のいずれかに記載の紙カップ。
【請求項１１】
前記第２のコーティングが０．５ミル（１．３×１０-2ｍｍ）〜２ミル（５×１０-2ｍｍ）の厚さを有する、請求項６〜１０のいずれかに記載の紙カップ。
【請求項１２】
前記半結晶性ポリマーが９５℃〜１０５℃の融点温度を有する、請求項６〜１１のいずれかに記載の紙カップ。
【請求項１３】
前記第２のコーティングが０．６５ｇ／ｃｍ３〜１．１ｇ／ｃｍ３の密度を有する、請求項６〜１２のいずれかに記載の紙カップ。
【請求項１４】
前記第１の水性ポリマーコーティングが、処理顔料を形成するために、界面活性剤；疎水変性ポリマー；スチレン−アクリル樹脂エマルション；スチレン−ブタジエンラテックスエマルション；シラン、シロキサン、シロキサン／シリコーン樹脂ブレンド；ならびにそれらの組み合わせからなる群から選択される材料で処理された顔料をさらに含む、請求項６〜１３のいずれかに記載の紙カップ。
【請求項１５】
前記紙カップの側部が側端に沿ってそれ自体に接着される、請求項６〜１４のいずれかに記載の紙カップ。
【請求項１６】
初期温度９０℃で前記カップをホットコーヒーで実質的に満たした後、３０分間、前記紙カップのシールに沿って漏れを示さない、請求項６〜１５のいずれかに記載の紙カップ。
【請求項１７】
紙カップの製造方法であって、
第１のセルロース系基材から側壁および／または底部を形成すること、前記第１のセルロース系基材の表面の少なくとも一部は、第１の水性ポリマーコーティングでコーティングされ、次いでコロナ処理で表面処理される；
前記側壁を側端に沿ってそれ自体に結合させること；および
前記側壁の下端に沿って前記側壁を、前記底部の側端に沿って前記底部に結合させ、第１の水性ポリマーコーティングを含むシールを形成すること
を含む、前記方法。
【請求項１８】
前記第１の水性ポリマーコーティングが、アクリルコポリマー、スチレン−アクリルコポリマー、スチレン−ブタジエンコポリマー、ビニルアクリルコポリマー、またはそれらの組み合わせを含む、請求項１７に記載の方法。
【請求項１９】
前記第１の水性ポリマーコーティングが、界面活性剤；疎水変性ポリマー；スチレン−アクリル樹脂エマルション；スチレン−ブタジエンラテックスエマルション；シラン、シロキサン、シロキサン／シリコーン樹脂ブレンド；ならびにそれらの組み合わせからなる群から選択される材料で処理された顔料をさらに含む、請求項１７または１８に記載の方法。
【請求項２０】
前記第１のセルロース系基材から側壁を形成することを含む、請求項１７〜１９のいずれかに記載の方法。
【請求項２１】
前記第１のセルロース系基材から底部を形成することを含む、請求項１７〜２０のいずれかに記載の方法。
【請求項２２】
第２のセルロース系基材を準備することをさらに含み、前記第２のセルロース系基材の少なくとも一部を半結晶性ポリマーでコーティングし、前記第１のセルロース系基材が底部を形成する場合に、前記第２のセルロース系基材が側壁を形成し、前記第１のセルロース系基材が側壁を形成する場合に、前記第２のセルロース系基材が底部を形成する、請求項１７〜２１のいずれかに記載の方法。
【請求項２３】
前記半結晶性ポリマーが、低密度ポリエチレン、脂肪族芳香族ポリエステル、ナイロン、またはそれらの組み合わせを含む、請求項２２に記載の方法。
【請求項２４】
前記半結晶性ポリマーが低密度ポリエチレンホモポリマーまたは低密度ポリエチレンコポリマーを含む、請求項２２または２３に記載の方法。
【請求項２５】
前記半結晶性ポリマーが極性官能基を有する、請求項２２〜２４のいずれかに記載の方法。
【請求項２６】
前記第２のコーティングを、前記半結晶性ポリマーの融点温度を上回る温度で押出コーティングによって前記第２のセルロース系基材上にコーティングして、コーティングしたセルロース系基材を形成する、請求項２２〜２５のいずれかに記載の方法。
【請求項２７】
前記半結晶性ポリマーが９５℃よりも高い融点温度を有する、請求項２２〜２６のいずれかに記載の方法。
【請求項２８】
前記第２のコーティングを、０．５ミル（１．３×１０-2ｍｍ）〜２ミル（５×１０-2ｍｍ）の厚さで前記第２のセルロース系基材上にコーティングする、請求項２２〜２７のいずれかに記載の方法。
【請求項２９】
前記第２のコーティングが、０．６５ｇ／ｃｍ３〜１．１ｇ／ｃｍ３の密度を有する、請求項２２〜２８のいずれかに記載の方法。
【請求項３０】
前記第１のセルロース系基材が底部であり、かつ前記第２のセルロース系基材が側壁である、請求項２２〜２９のいずれかに記載の方法。
【請求項３１】
前記第１のセルロース系基材が側壁であり、かつ前記第２のセルロース系基材が底部である、請求項２２〜２９のいずれかに記載の方法。
【請求項３２】
前記コロナ処理を１〜４ワット／平方フィート／分で行う、請求項１７〜３１のいずれかに記載の方法。
【発明の詳細な説明】
【技術分野】
【０００１】
関連出願の相互参照
本出願は、２０１５年５月１２日に出願された米国仮特許出願第６２／１６０，２５２号明細書（U.S. Provisional Application No. 62/160,252）の利益を主張するものであり、その全体がすべての目的のために本明細書に組み込まれる。
【０００２】
本開示の分野
本発明は、セルロース系基材のための改善された水性ポリマーコーティング、ならびにその製造方法およびその使用に関する。
【背景技術】
【０００３】
背景
セルロース基材上のポリエチレンフィルムは、良好なバリア性（すなわち、水、油脂、油、および水蒸気に対する耐性）をもたらす。ポリエチレンフィルムは低温で熱可塑性であるため、それ自体にヒートシールし、さらなる接着剤を使用せずに結合させることができる。環境を破壊しない利用可能性に対する関心のため、例えば、水性ポリマーコーティングを代わりに使用することによって、セルロース基材へのコーティングのためのポリエチレンの使用を減らすことに産業上の焦点が当てられている。しかしながら、セルロース系基材では改良された特性を有する水性ポリマーコーティングが望ましい。例えば、満杯時にカップの底部で液体の圧力が大きくなり、その結果、時にはカップの底部が側壁に結合する場所で漏れが生じることがある。難しい形状が結合されている場所でも漏れが生じ得る。
【発明の概要】
【発明が解決しようとする課題】
【０００４】
したがって、接着性が改善された水性ポリマーコーティングが求められている。また、重なり合った縁間での接着性が改善されたセルロース基材も求められている。本明細書に開示された組成物および方法は、これらおよび他の必要性に対処する。
【課題を解決するための手段】
【０００５】
本開示の概要
例えば、表面処理された水性ポリマーコーティングを有するセルロース系基材を含むコーティング基材が本明細書に開示されている。コーティング基材は、セルロース系基材と、前記セルロース系基材の表面上の水性ポリマーコーティングとを含むことができ、その際、水性ポリマーコーティングは表面処理されている。いくつかの実施形態では、表面処理は高エネルギー放電であり得る。いくつかの例では、水性ポリマーコーティングは、コロナ処理を用いて表面処理され得る。いくつかの実施形態では、セルロース系基材は板紙である。いくつかの実施形態では、水性ポリマーコーティングは、純粋なアクリルコポリマー、スチレン−アクリルコポリマー、スチレン−ブタジエンコポリマー、ビニルアクリルコポリマー、またはそれらの組み合わせを含む。いくつかの実施形態では、水性ポリマーコーティングは、オリゴマー安定化スチレンアクリルコポリマーラテックス、界面活性剤安定化スチレンアクリルコポリマーラテックス、またはそれらの組み合わせを含む。水性ポリマーコーティングは、２ｇ／ｍ２〜３０ｇ／ｍ２（例えば、１０ｇ／ｍ２〜２５ｇ／ｍ２）のコーティング質量を有し得る。いくつかの実施形態では、水性ポリマーコーティングは、処理顔料を形成するために、界面活性剤；疎水性修飾ポリマー；スチレン−アクリル樹脂エマルション；スチレン−ブタジエンラテックスエマルション；シラン、シロキサン、シロキサン／シリコーン樹脂ブレンド、およびそれらの炭素系類似物；ならびにそれらの組み合わせからなる群から選択される材料で処理された顔料をさらに含む。
【０００６】
また、本明細書では、例えば、側部および底部と、紙カップの第１の表面上の第１の水性ポリマーコーティングとを含む紙カップであって、前記第１の表面は、前記側部の内面または前記底部の内面のうち１つ以上を含む、当該紙カップが開示されており、その際、前記第１の水性ポリマーコーティングは表面処理されており、かつ前記側部の下端（底縁部）が、前記第１の水性ポリマーコーティングを含むシールを介して、前記底部の側端（側縁部）に結合される。第１の表面は、紙カップの底部の内面もしくは紙カップの側部の内面、またはその両方を含み得る。いくつかの実施形態では、紙カップは、紙カップの第２の表面上に半結晶性ポリマーを含む第２のコーティングを含む。第１の表面が側部の内面である場合に、第２の表面はカップの底部の内面を含み得る。第１の表面が底部の内面である場合に、第２の表面はカップの側部の内面を含み得る。紙カップの側部の下端は、第１の水性ポリマーコーティングと第２のコーティングとを含むシールを介して、底部の側端に結合され得る。紙カップの側部は側端に沿ってそれ自体に接着され得る。いくつかの実施形態では、第１の水性ポリマーコーティングは、高エネルギー放電で表面処理されている。いくつかの例では、第１の水性ポリマーコーティングはコロナ処理されている。
【０００７】
いくつかの実施形態では、半結晶性ポリマーは、低密度ポリエチレン、脂肪族芳香族ポリエステル、ナイロン、またはそれらの組み合わせを含む。いくつかの例では、半結晶性ポリマーは、低密度ポリエチレンホモポリマーまたは低密度ポリエチレンコポリマーであっていてよい。半結晶性ポリマーは任意に極性官能基を有し得る。いくつかの実施形態では、低密度ポリエチレンコポリマーは、エチレンと、メチルアクリレート、メタクリル酸、またはそれらの組み合わせを含むモノマーとのコポリマーであっていてよい。第２のコーティングは、０．４ミル（約１．０×１０-2ｍｍ）〜２ミル（約５×１０-2ｍｍ）の厚さを有し得る。第２のコーティングは、９５℃〜１０５℃の融点温度を有し得る。第２のコーティングは、０．６５ｇ／ｃｍ３〜１．１ｇ／ｃｍ３の密度を有し得る。
【０００８】
いくつかの実施形態では、紙カップは、初期温度９０℃でカップをホットコーヒーで実質的に満たした後、３０分間、紙カップのシールに沿って漏れを示さない。
【０００９】
また、本明細書に開示されるコーティング基材および紙カップの製造方法もまた本明細書に開示される。これらの方法は、水性ポリマーコーティングをコロナ処理することを含み得る。いくつかの実施形態では、コロナ処理は、１〜４（例えば、２〜４）ワット／平方フィート／分（Ｗ／ｆｔ2／ｍｉｎ．）で行われる。
１つ以上の実施形態の詳細は、以下の説明に記載されている。他の特徴、対象、および利点は、明細書および特許請求の範囲から明らかになるだろう。
【図面の簡単な説明】
【００１０】
【図１】ｐ＝０．５（９５％信頼水準）の標準化効果の推定値における、１５０℃でのヒートシール時のコロナ処理、顔料（粘土）および樹脂の効果を示すパレート図である。
【図２】ｐ＝０．５（９５％信頼水準）の標準化効果の推定値における、２００℃でのヒートシール時のコロナ処理、顔料（粘土）および樹脂の効果を示すパレート図である。
【図３】ｐ＝０．５（９５％信頼水準）の標準化効果の推定値における、２５０℃でのヒートシール時のコロナ処理、顔料（粘土）および樹脂の効果を示すパレート図である。
【図４】ｐ＝０．５（９５％信頼水準）の標準化効果の推定値における、１５０℃でのヒートシール時のコロナ処理および顔料（粘土）の効果の予測平均を示す図である。
【図５】ｐ＝０．５（９５％信頼水準）の標準化効果の推定値における、２００℃でのヒートシール時のコロナ処理および顔料（粘土）の効果の予測平均を示す図である。
【図６】ｐ＝０．５（９５％信頼水準）の標準化効果の推定値における、２５０℃でのヒートシール時のコロナ処理および顔料（粘土）の効果の予測平均を示す図である。
【図７】ｐ＝０．５（９５％信頼水準）の標準化効果の推定値における、コロナ処理、顔料（粘土）および樹脂が耐ブロッキング性に及ぼす効果を示すパレート図である。
【図８】ｐ＝０．５（９５％信頼水準）の標準化効果の推定値における、顔料と樹脂が耐ブロッキング性に及ぼす効果の予測平均を示す図である。
【図９】ｐ＝０．５（９５％信頼水準）の標準化効果の推定値における、コロナ処理、顔料（粘土）および樹脂が漏れに及ぼす効果を示すパレート図である。
【図１０】ｐ＝０．５（９５％信頼水準）の標準化効果の推定値における、顔料と樹脂が漏れに及ぼす効果の予測平均を示す図である。
【図１１】水性ポリマーコーティングでコーティングした板紙表面の画像である。
【図１２】水性ポリマーコーティングでコーティングしコロナ処理した板紙表面の画像である。
【発明を実施するための形態】
【００１１】
詳細な説明
本発明は、とりわけ、表面処理された水性ポリマーコーティングを有するセルロース系基材を含むコーティング基材に関する。コーティング基材は、セルロース系基材と、前記セルロース系基材の表面上の水性ポリマーコーティングとを含み、その際、前記水性ポリマーコーティングは表面処理されている。いくつかの実施形態では、水性ポリマーコーティングは、高エネルギー放電を用いて表面処理され得る。例えば、第１の水性ポリマーコーティングは、コロナ処理を用いて表面処理され得る。本発明は、コーティング基材を含む紙カップにも関する。紙カップとコーティング基材の製造方法も本明細書に開示される。本発明はまた、いくつかの実施形態において、上記の水性ポリマーコーティングでコーティングされたセルロース系基材を含む紙カップに関する。紙カップはまた、いくつかの実施形態では、半結晶性ポリマーコーティングでコーティングされたセルロース系基材を含み得る。
【００１２】
セルロース系基材は、半結晶性ポリマーおよび／または水性ポリマーコーティングでコーティングすることができるあらゆる紙を含み得る。セルロース系基材は、セルロース繊維および／またはポリマー繊維などの追加繊維を含み得る。いくつかの実施形態では、セルロース系基材は、紙、板紙、またはボール紙を含む。セルロース系基材は、再生紙を含み得る。セルロース系基材は、例えば、剥離ライナー、ペーパートレイ、または紙カップとしての使用に適切であり得る。
【００１３】
いくつかの実施形態では、セルロース系基材は、８０ｇ／ｍ２以上（例えば、９０ｇ／ｍ２以上、１００ｇ／ｍ２以上、１１０ｇ／ｍ２以上、１２０ｇ／ｍ２以上、１３０ｇ／ｍ２以上、１４０ｇ／ｍ２以上、１５０ｇ／ｍ２以上、１６０ｇ／ｍ２以上、１７０ｇ／ｍ２以上、１８０ｇ／ｍ２以上、１９０ｇ／ｍ２以上、２００ｇ／ｍ２以上、２１０ｇ／ｍ２以上、２２０ｇ／ｍ２以上、２３０ｇ／ｍ２以上、２４０ｇ／ｍ２以上、２５０ｇ／ｍ２以上、２６０ｇ／ｍ２以上、２７０ｇ／ｍ２以上、２８０ｇ／ｍ２以上、２９０ｇ／ｍ２以上、３００ｇ／ｍ２以上、３１０ｇ／ｍ２以上、３２０ｇ／ｍ２以上、３３０ｇ／ｍ２以上、３４０ｇ／ｍ２以上、３５０ｇ／ｍ２以上、３６０ｇ／ｍ２以上、３７０ｇ／ｍ２以上、３８０ｇ／ｍ２以上、３９０ｇ／ｍ２以上、４００ｇ／ｍ２以上、４５０ｇ／ｍ２以上または５００ｇ／ｍ２以上）の坪量を有する。いくつかの実施形態では、セルロース系基材は、６００ｇ／ｍ２以下（例えば、５５０ｇ／ｍ２以下、５００ｇ／ｍ２以下、４５０ｇ／ｍ２以下、４２０ｇ／ｍ２以下、３９０ｇ／ｍ２以下、３８０ｇ／ｍ２以下、３７０ｇ／ｍ２以下、３６０ｇ／ｍ２以下、３５０ｇ／ｍ２以下、３４０ｇ／ｍ２以下、３３０ｇ／ｍ２以下、３２０ｇ／ｍ２以下、３１０ｇ／ｍ２以下、３００ｇ／ｍ２以下、２９０ｇ／ｍ２以下、２８０ｇ／ｍ２以下、２７０ｇ／ｍ２以下、２６０ｇ／ｍ２以下、２５０ｇ／ｍ２以下、２４０ｇ／ｍ２以下、２３０ｇ／ｍ２以下、２２０ｇ／ｍ２以下、２１０ｇ／ｍ２以下、２００ｇ／ｍ２以下、１９０ｇ／ｍ２以下、１８０ｇ／ｍ２以下、１７０ｇ／ｍ２以下、１６０ｇ／ｍ２以下、１５０ｇ／ｍ２以下、１４０ｇ／ｍ２以下、１３０ｇ／ｍ２以下、１２０ｇ／ｍ２以下、１１０ｇ／ｍ２以下、１００ｇ／ｍ２以下、９０ｇ／ｍ２以下、８０ｇ／ｍ２以下、または７０ｇ／ｍ２以下）の坪量を有し得る。いくつかの実施形態では、セルロース系基材は、８０ｇ／ｍ２〜６００ｇ／ｍ２（例えば、９０ｇ／ｍ２〜５５０ｇ／ｍ２、１００ｇ／ｍ２〜５００ｇ／ｍ２、１１０ｇ／ｍ２〜４５０ｇ／ｍ２、または１２０ｇ／ｍ２〜４００ｇ／ｍ２）の坪量を有する。いくつかの実施形態では、セルロース系基材は、紙カップ（例えば、２８５ｇ／ｍ２〜４００ｇ／ｍ２）での使用に適した坪量を有する。
【００１４】
水性ポリマーコーティングは、セルロース系基材の表面にあり、水性ポリマーコーティングは表面処理されている。水性ポリマーコーティングは、水溶性および／または水分散性であり得る水性ポリマーを含み得る。いくつかの実施形態では、水性ポリマーコーティングは、純粋なアクリルコポリマー、スチレン−アクリルコポリマー、スチレン−ブタジエンコポリマー、ビニルアクリルコポリマー、またはそれらの組み合わせを含み得る。水性ポリマーコーティングは、いくつかの実施形態では、ポリ酢酸ビニルポリマーまたはエチレンビニルアクリルコポリマーを含む。
【００１５】
いくつかの実施形態では、水性ポリマーコーティングは、米国特許出願公開第２０１１／００４６２８４号公報（その全体は参照により本明細書に組み込まれる）に記載されているようなコーティングである。例えば、水性ポリマーコーティングは、以下の望ましい属性のうち少なくとも１つを有する顔料を含み得る：
・特定の用途に適した許容される形態；
・制御された表面積で、操作された形態学的粒子；
・超微細粒子；
・目的のバリアコーティング用途に合わせた細孔径分布および表面積を有する高度に多孔性の粒子；および
・高表面積の粒子。
【００１６】
顔料は熱処理工程を経ることもあり、熱処理の有無にかかわらず、水の反発を容易にし、かつ／または対象種の拡散速度を著しく遅くする材料（高い表面張力または接触角）で処理され得る。顔料は、次に挙げられ得る材料で処理することができるが、これらに限定されない：
・ステアリン酸塩などの界面活性剤；
・ポリエチレンイミン（ＰＥＩ）などの疎水性修飾ポリマー（疎水性に変性されたポリマー）；
・スチレン−アクリル樹脂エマルション化学品；
・スチレン−ブタジエンラテックス化学品；
・シラン、シロキサン、シロキサン／シリコン樹脂ブレンド、およびそれらの炭素系類似体；および
・それらの組み合わせ。
【００１７】
いくつかの実施形態では、顔料は、スチレン、（メタ）アクリル酸、（メタ）アクリル酸エステル、（メタ）アクリルアミド、（メタ）アクリロニトリル、およびこれらの混合物を含むモノマーから誘導されるスチレンアクリル系コポリマーなどのコポリマーで処理され得る。例えば、スチレンアクリル系コポリマーは、スチレンならびに（メタ）アクリル酸、イタコン酸、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−エチルヘキシル（メタ）アクリレート、（メタ）アクリルアミド、（メタ）アクリロニトリル、およびヒドロキシエチル（メタ）アクリレートのうち少なくとも１つを含み得る。
【００１８】
いくつかの実施形態では、顔料は、スチレン、ブタジエン、（メタ）アクリルアミド、（メタ）アクリロニトリル、イタコン酸および（メタ）アクリル酸などのモノマーから誘導されるスチレン−ブタジエンコポリマーで処理され得る。スチレンブタジエンコポリマーはまた、ジビニルベンゼンなどの１種以上の架橋性モノマー０〜３ｐｈｍ（１００モノマーあたりの部）を含み得る。
【００１９】
顔料系は、上記の顔料ならびに分散剤、任意の消泡剤および増粘剤のいずれかの組み合わせを含み得る安定なスラリーであり得る。分散剤は、ラテックス、デンプンまたはポリビニルアルコール（ＰＶＯＨ）であり得る。デンプンもしくはタンパク質などの天然増粘補助剤またはＳＴＥＲＯＣＯＬＬ  ＦＳ（ＢＡＳＦ社製）などの合成ポリマーを使用して、顔料系を増粘／安定化させることができる。バリアコーティング配合物は、顔料系、任意の消泡剤／脱気剤／泡止め剤、架橋剤（例えば、グリオキサールまたはＡＺＣ）、および結合剤からなる。結合剤は、スチレンアクリル樹脂エマルション（ＳＡ）、スチレンブタジエンラテックス（ＳＢラテックス）、ＰＶＯＨ、デンプン、タンパク質、およびそれらの組み合わせであってよく、またバリア性に寄与し得る。
【００２０】
水性ポリマーコーティングは、いくつかの実施形態では、２ｇ／ｍ２以上（例えば、３ｇ／ｍ２以上、４ｇ／ｍ２以上、５ｇ／ｍ２以上、６ｇ／ｍ２以上、７ｇ／ｍ２以上、８ｇ／ｍ２以上、９ｇ／ｍ２以上、１０ｇ／ｍ２以上、１１ｇ／ｍ２以上、１２ｇ／ｍ２以上、１３ｇ／ｍ２以上、１４ｇ／ｍ２以上、１５ｇ／ｍ２以上、１６ｇ／ｍ２以上、１７ｇ／ｍ２以上、１８ｇ／ｍ２以上、１９ｇ／ｍ２以上、２０ｇ／ｍ２以上、２１ｇ／ｍ２以上、２２ｇ／ｍ２以上、２３ｇ／ｍ２以上、２４ｇ／ｍ２以上、２５ｇ／ｍ２以上、２６ｇ／ｍ２以上、２７ｇ／ｍ２以上、２８ｇ／ｍ２以上、または２９ｇ／ｍ２以上）のコーティング質量を有し得る。水性ポリマーコーティングは、いくつかの実施形態では、３０ｇ／ｍ２以下（例えば、２９ｇ／ｍ２以下、２８ｇ／ｍ２以下、２７ｇ／ｍ２以下、２６ｇ／ｍ２以下、２５ｇ／ｍ２以下、２４ｇ／ｍ２以下、２３ｇ／ｍ２以下、２２ｇ／ｍ２以下、２１ｇ／ｍ２以下、２０ｇ／ｍ２以下、１９ｇ／ｍ２以下、１８ｇ／ｍ２以下、１７ｇ／ｍ２以下、１６ｇ／ｍ２以下、１５ｇ／ｍ２以下、１４ｇ／ｍ２以下、１３ｇ／ｍ２以下、１２ｇ／ｍ２以下、１１ｇ／ｍ２以下、１０ｇ／ｍ２以下、９ｇ／ｍ２以下、８ｇ／ｍ２以下、７ｇ／ｍ２以下、６ｇ／ｍ２以下、５ｇ／ｍ２以下、４ｇ／ｍ２以下、または３ｇ／ｍ２以下）のコーティング質量を有し得る。水性ポリマーコーティングは、いくつかの実施形態では、２ｇ／ｍ２〜３０ｇ／ｍ２（例えば、５ｇ／ｍ２〜２８ｇ／ｍ２、または１０ｇ／ｍ２〜２５ｇ／ｍ２）のコーティング質量を有し得る。コーティング質量は、セルロース系基材１平方メートルあたりのコーティングのグラム単位で報告することができ、適用されるコーティングの量およびコーティングが適用されるセルロース系基材の表面積によって直接計算することができる。水性ポリマーコーティングは、いくつかの実施形態では、コーティングされるセルロース系基材の質量を基準として１５質量％未満の量で適用され得る。
【００２１】
いくつかの実施形態では、本明細書に開示されたセルロース系基材および／または紙カップは、半結晶性ポリマーを含む第２のコーティングをさらに含む。半結晶性ポリマーを含む第２のコーティングは、本明細書では半結晶性ポリマーコーティングとも呼ばれる。半結晶性ポリマーは、いくつかの実施形態では、低密度ポリエチレン（ＬＤＰＥ）、“官能化”低密度ポリエチレンコポリマー、脂肪族芳香族ポリエステル、脂肪族芳香族ポリエステル／ポリ乳酸（ＰＬＡ）配合ポリマー、脂肪族ポリアミド（ナイロン）、シリコーン（白金触媒シリコーンを含む）、またはそれらの組み合わせを含み得る。半結晶性ポリマーの適切な例としては、エチレンとアクリル酸メチル、メタクリル酸、またはそれらの組み合わせを含むモノマーとのコポリマーが挙げられ得る。いくつかの実施形態では、エチレンコポリマー中のアクリルモノマーは４０％以下の量であり得る。例えば、エチレンコポリマー中のアクリルモノマーは、４％〜２５％、４％〜２０％、６％〜１５％、６％〜１３％の量で使用され得る。いくつかの実施形態では、半結晶性ポリマーは、堆肥化可能な生分解性ポリマーを含む。
【００２２】
第２のコーティングは、いくつかの実施形態では、低密度ポリエチレンホモポリマーまたは低密度ポリエチレンコポリマーを含み得る。いくつかの実施形態では、ポリエチレンコポリマーは、極性官能基を任意に含み得る（すなわち、低密度ポリエチレンコポリマーの極性が低密度ポリエチレンホモポリマーの極性よりも大きくなるように官能性モノマーを含むように改質（変性）され得る）。第２のコーティングは、エチレンモノマーとアクリルモノマーを重合して調製した低密度ポリエチレンコポリマーを含み得る。アクリルモノマーは、メタクリル酸、アクリル酸メチル、またはそれらの組み合わせから選択され得る。これらのコポリマーの調製方法は、当該技術分野において公知であり、それらは例えば、配位重合またはラジカル重合を用いて調製され得る。いくつかの実施形態では、アクリルモノマーは、低密度ポリエチレンコポリマーの３質量％以上（例えば、４質量％以上、５質量％以上、６質量％以上、７質量％以上、８質量％以上、９質量％以上、１０質量％以上、１１質量％以上、１２質量％以上、１３質量％以上、１４質量％以上、１５質量％以上、１６質量％以上、１７質量％以上、１８質量％以上、または１９質量％以上）の量で存在する。いくつかの実施形態では、アクリルモノマーは、低密度ポリエチレンコポリマーの２０質量％以下（例えば、１９質量％以下、１８質量％以下、１７質量％以下、１６質量％以下、１５質量％以下、１４質量％以下、１３質量％以下、１２質量％以下、１１質量％以下、１０質量％以下、９質量％以下、８質量％以下、７質量％以下、６質量％以下、５質量％以下、または４質量％以下）の量で存在する。いくつかの実施形態では、アクリルモノマーは、低密度ポリエチレンコポリマーの３質量％〜２０質量％（例えば、４質量％〜１５質量％または５質量％〜１０質量％）の量で存在する。
【００２３】
いくつかの実施形態では、半結晶性ポリマーは、ＡＳＴＭ  Ｄ７９２（２００８）によって測定されるように、０．６５ｇ／ｃｍ３以上（例えば、０．７ｇ／ｃｍ３以上、０．７５ｇ／ｃｍ３以上、０．８ｇ／ｃｍ３以上、０．８５ｇ／ｃｍ３以上、０．９ｇ／ｃｍ３以上、０．９５ｇ／ｃｍ３以上、１ｇ／ｃｍ３以上、１．０５ｇ／ｃｍ３以上、１．１ｇ／ｃｍ３以上、１．１５ｇ／ｃｍ３以上、１．２ｇ／ｃｍ３以上、１．２５ｇ／ｃｍ３以上、１．３ｇ／ｃｍ３以上、１．３５ｇ／ｃｍ３以上、１．４ｇ／ｃｍ３以上、または１．４５ｇ／ｃｍ３以上）の密度を有する。いくつかの実施形態では、半結晶性ポリマーは、ＡＳＴＭ  Ｄ７９２（２００８）によって測定されるように、１．５ｇ／ｃｍ３以下（例えば、約１．４５ｇ／ｃｍ３以下、１．４ｇ／ｃｍ３以下、１．３５ｇ／ｃｍ３以下、１．３ｇ／ｃｍ３以下、１．２５ｇ／ｃｍ３以下、１．２ｇ／ｃｍ３以下、１．１５ｇ／ｃｍ３以下、１．１ｇ／ｃｍ３以下、１ｇ／ｃｍ３以下、０．９５ｇ／ｃｍ３以下、０．９ｇ／ｃｍ３以下、０．８５ｇ／ｃｍ３以下、０．８ｇ／ｃｍ３以下、０．７５ｇ／ｃｍ３以下、または０．７ｇ／ｃｍ３以下）の密度を有する。いくつかの実施形態では、半結晶性ポリマーは、ＡＳＴＭ  Ｄ７９２（２００８）によって測定されるように、０．６５ｇ／ｃｍ３〜１．５ｇ／ｃｍ３（例えば、０．７ｇ／ｃｍ３〜１．４ｇ／ｃｍ３または０．７５ｇ／ｃｍ３〜１．２５ｇ／ｃｍ３）の密度を有する。
【００２４】
半結晶性ポリマーは、いくつかの実施形態では、ＡＳＴＭ  Ｄ１２３８（２０１０）によって測定されるように、２ｇ／１０分以上（例えば、３ｇ／１０分以上、４ｇ／１０分以上、５ｇ／１０分以上、６ｇ／１０分以上、７ｇ／１０分以上、８ｇ／１０分以上、９ｇ／１０分以上、１０ｇ／１０分以上、１１ｇ／１０分以上、１２ｇ／１０分以上、または１３ｇ／１０分以上）のメルトフローレートを有する。半結晶性ポリマーは、いくつかの実施形態では、ＡＳＴＭ  Ｄ１２３８（２０１０）によって測定されるように、１４ｇ／１０分以下（例えば、１３ｇ／１０分以下、１２ｇ／１０分以下、１１ｇ／１０分以下、１０ｇ／１０分以下、９ｇ／１０分以下、８ｇ／１０分以下、７ｇ／１０分以下、６ｇ／１０分以下、５ｇ／１０分以下、４ｇ／１０分以上、または３ｇ／１０分以上）のメルトフローレートを有する。
【００２５】
いくつかの実施形態では、半結晶性ポリマーは、ＡＳＴＭ  Ｄ３４１８（２０１２−ｅ１）によって測定されるように、７０℃以上（例えば、８０℃以上、９０℃以上、１１０℃以上、１２０℃以上、１３０℃以上、１４０℃以上、１５０℃以上、１６０℃以上、１７０℃以上、１８０℃以上、１９０℃以上、または２００℃以上）の融点温度（ＤＳＣ）を有する。いくつかの実施形態では、半結晶性ポリマーは、ＡＳＴＭ  Ｄ３４１８（２０１２−ｅ１）によって測定されるように、２１０℃以下（例えば、２００℃以下、１９０℃以下、１８０℃以下、１７０℃以下、１６０℃以下、１５０℃以下、１４０℃以下、１３０℃以下、１２０℃以下、１１０℃以下、１００℃以下、９０℃以下、または８０℃以下）の融点温度（ＤＳＣ）を有する。いくつかの実施形態では、半結晶性ポリマーは、ＡＳＴＭ  Ｄ３４１８（２０１２−ｅ１）によって測定されるように、７０℃〜２１０℃（例えば、８０℃〜２００℃、９０℃〜１８０℃、または１００℃〜１５０℃）の融点温度（ＤＳＣ）を有する。いくつかの実施形態では、半結晶性ポリマーは、ＡＳＴＭ  Ｄ３４１８（２０１２−ｅ１）によって測定されるように、１つより多い（例えば２つ）の融点温度ピークを有する。
【００２６】
いくつかの実施形態では、半結晶性ポリマーは、ＡＳＴＭ  Ｄ１５２５（２００９）によって測定されるように、４０℃以上（例えば、４５℃以上、５０℃以上、５５℃以上、６０℃以上、６５℃以上、７０℃以上、７５℃以上、８０℃以上、８５℃以上、または９０℃以上）のビカット軟化点を有する。いくつかの実施形態では、半結晶性ポリマーは、ＡＳＴＭ  Ｄ１５２５（２００９）によって測定されるように、４０℃〜９５℃（例えば、５０℃〜９０℃、または６０℃〜８５℃）のビカット軟化点を有する。
【００２７】
半結晶性ポリマーコーティングは、いくつかの実施形態では、０．４ミル（約１．０×１０-2ｍｍ）以上（例えば、０．５ミル（約１．３×１０-2ｍｍ）以上、０．６ミル（約１．５×１０-2ｍｍ）以上、０．７ミル（約１．８×１０-2ｍｍ）以上、０．８ミル（約２．０×１０-2ｍｍ）以上、０．９ミル（約２．３×１０-2ｍｍ）以上、１ミル（約２．５×１０-2ｍｍ）以上、１．１ミル（約２．８×１０-2ｍｍ）以上、１．２ミル（約３．０×１０-2ｍｍ）以上、１．３ミル（約３．３×１０-2ｍｍ）以上、１．４ミル（約３．６×１０-2ｍｍ）以上、１．５ミル（約３．８×１０-2ｍｍ）以上、１．６ミル（約４．１×１０-2ｍｍ）以上、１．７ミル（約４．３×１０-2ｍｍ）以上、１．８ミル（約４．６×１０-2ｍｍ）以上、または１．９ミル（約４．８×１０-2ｍｍ）以上）の厚さを有し得る。半結晶性ポリマーコーティングは、いくつかの実施形態では、２ミル（約５×１０-2ｍｍ）以下（例えば、１．９ミル以下、１．８ミル以下、１．７ミル以下、１．６ミル以下、１．５ミル以下、１．４ミル以下、１．３ミル以下、１．２ミル以下、１．１ミル以下、１ミル以下、０．９ミル以下、０．８ミル以下、０．７ミル以下、０．６ミル以下、または０．５ミル以下）の厚さを有し得る。半結晶性ポリマーコーティングは、いくつかの実施形態では、０．４ミル（約１．０×１０-2ｍｍ）〜２ミル（約５×１０-2ｍｍ）（例えば、０．５ミル〜１．８ミル、０．６ミル〜１．６ミル、または０．７５ミル（約１．９×１０-2ｍｍ）〜１．５ミル）の厚さを有し得る。コーティングの厚さは、コーティングの密度とコーティングされたセルロース系基材の質量に基づいて計算され得る。
【００２８】
いくつかの実施形態では、半結晶性ポリマーコーティングは、いくつかの実施形態では、コーティングされたセルロース系基材の質量を基準として１５質量％未満の量で適用され得る。
【００２９】
水性ポリマーコーティングおよび／または半結晶性ポリマーコーティングは、いくつかの実施形態では、１つ以上の添加剤をさらに含み得る。１つ以上の添加剤は、いくつかの実施形態では、無機充填剤および／またはコーティング顔料を含み得る。無機充填剤は、一般に、かなりの割合の粒子が２マイクロメートルを超える粒径を有するが、コーティング顔料は、かなりの割合の粒子が２マイクロメートル未満の粒径を有する。いくつかの実施形態では、無機充填剤および／またはコーティング顔料を添加して、滑らかさ、白色度、増加した密度または質量、低下した多孔度、増加した不透明度、平坦性、光沢等の特定の特性を紙に付与することができる。鉱物充填剤および／またはコーティング顔料としては、炭酸カルシウム（沈降または粉砕）、カオリン、粘土、タルク、珪藻土、マイカ、硫酸バリウム、炭酸マグネシウム、バーミキュライト、グラファイト、カーボンブラック、アルミナ、シリカ（粉末または分散液のヒュームドシリカまたは沈降シリカ）、コロイド状シリカ、シリカゲル、酸化チタン、水酸化アルミニウム、三水和アルミニウム、サチンホワイト、および酸化マグネシウムが挙げられ得る。水性ポリマーコーティングおよび／または半結晶性ポリマーコーティングは、いくつかの実施形態では、もっぱら鉱物充填剤またはコーティング顔料を含み得るか、または無機充填剤とコーティング顔料とのブレンド（例えば、質量比９０：１０、８０：２０、７０：３０、６０：４０、５０：５０、４０：６０、３０：７０、２０：８０、または１０：９０）を含み得る。
【００３０】
水性ポリマーコーティングおよび／または半結晶性ポリマーコーティングは、いくつかの実施形態では、無毒の防食顔料を含み得る。このような防食顔料の例としては、リン酸系防食顔料、例えばリン酸亜鉛、リン酸カルシウム、リン酸アルミニウム、リン酸チタン、リン酸ケイ素、ならびにそれらのオルトリン酸塩および縮合リン酸塩が挙げられるが、これらに限定されない。
【００３１】
水性ポリマーコーティングおよび／または半結晶性ポリマーコーティングは、いくつかの実施形態では、１つ以上の染料および／または着色顔料を含んで、着色もしくはパターン化された紙を製造するか、または紙の色合いを変更することができる。例示的な染料としては、塩基性染料、酸性染料、アニオン性直接染料、およびカチオン性直接染料が挙げられ得る。例示的な着色顔料としては、アニオン系顔料分散液およびカチオン系顔料分散液の形の有機顔料および無機顔料が挙げられる。
【００３２】
水性ポリマーコーティングおよび／または半結晶性ポリマーコーティングとしては、いくつかの実施形態では、増粘剤、分散剤、開始剤、安定剤、連鎖移動剤、緩衝剤、塩、防腐剤、難燃剤、湿潤剤、保護コロイド、殺生物剤、腐食防止剤、架橋剤、架橋促進剤、および潤滑剤が挙げられ得る。水性ポリマーコーティングおよび／または半結晶性ポリマーコーティングは、いくつかの実施形態では、解重合を防止するための添加剤（例えば、光開始を防止するための添加剤）を有し得る。
【００３３】
本明細書に開示されるセルロース系基材は、１種類以上のコーティング（例えば、２種類のコーティング）を含み得る。いくつかの実施形態では、本明細書に開示されるセルロース系基材（例えば、本明細書に開示される紙カップ）は、基材上に複数のコーティング層を有することができ、コーティング層は同じコーティングまたは異なるコーティングを含むことができる。いくつかの実施形態では、セルロース系基材は、半結晶性ポリマーコーティングの層上に適用された水性ポリマーコーティングの層を含む。いくつかの実施形態では、セルロース系基材は、水性ポリマーコーティング上に適用された半結晶性ポリマーコーティングの層を含む。いくつかの実施形態では、セルロース系基材は、水性ポリマーコーティングおよび／または半結晶性ポリマーコーティングおよびさらなるコーティングを含む。
【００３４】
本発明はまた、水性ポリマーコーティング、半結晶性ポリマーコーティング、またはそれらの組み合わせでコーティングされたセルロース系基材を有する紙カップに関する。紙カップは内面、外面、底部、および側部を有し得る。水性ポリマーコーティングは、紙カップの第１の表面および／または第２の表面上にあり得る。半結晶性ポリマーコーティングは、紙カップの第２の表面上にあり得る。第１の表面は、いくつかの実施形態では、側部の内面または底部の内面のうち１つ以上を含む。第２の表面は、いくつかの実施形態では、側部の内面または底部の内面のうち１つ以上を含む。第２の表面が、紙カップの底部の内面を含み得る場合、第１の表面は側部の内面である。第１の表面が、紙カップの底部の内面を含み得る場合、第２の表面は側部の内面である。いくつかの実施形態では、底部の内面全体がコーティングされている。いくつかの実施形態では、底部の内面の一部のみ（例えば１０％以上、２０％以上、３０％以上、４０％以上、５０％以上、６０％以上、７０％以上、８０％以上、または９０％以上）がコーティングされている。いくつかの実施形態では、側部の内面全体がコーティングされている。いくつかの実施形態では、側部の内面の一部のみ（例えば１０％以上、２０％以上、３０％以上、４０％以上、５０％以上、６０％以上、７０％以上、８０％以上、または９０％以上）がコーティングされている。
【００３５】
水性コーティングは、ミル内で抄紙機を用いてまたは印刷法によってセルロース系基材上にコーティングされ得る。半結晶性ポリマーコーティングは、溶融押出プロセスを使用してセルロース系基材上にコーティングされ得る。いくつかの実施形態では、半結晶性ポリマーコーティングは、１８５℃以上（例えば１９０℃以上、２００℃以上、２１０℃以上、２２０℃以上、２３０℃以上、２４０℃以上、２５０℃以上、２６０℃以上、２７０℃以上、２８０℃以上、２９０℃以上、３００℃以上、または３１０℃以上）の溶融押出温度でセルロース系基材上にコーティングされ得る。溶融押出温度は、３２０℃以下（例えば３１５℃以下、３１０℃以下、３００℃以下、２９０℃以下、２８０℃以下、２７０℃以下、２６０℃以下、２５０℃以下、２４０℃以下、２３０℃以下、２２０℃以下、２１０℃以下、２００℃以下、または１９０℃以下）であり得る。半結晶性ポリマーコーティングの溶融押出温度は、１８５℃〜３２５℃の間（例えば２１５℃〜３２０℃または２３５℃〜３１５℃）であり得る。
【００３６】
セルロース基材上の水性ポリマーコーティングは、適切な方法を用いて表面処理されて、接着性の改善のために基材の表面を改質することができる。いくつかの実施形態では、水性ポリマーコーティングは、酸化され、平滑化され（例えば、基材の表面上での繊維の焼成）、またはそれらの組み合わせが行われ、接着性を改善することができる。いくつかの実施形態では、表面処理は、高エネルギー放電、例えば電離放電および／または熱放電を含み得る。本明細書で使用される「高エネルギー放電」とは、物質の表面の分子結合および／またはエネルギーを変化させることができるエネルギー源を指す。いくつかの実施形態では、エネルギー源は、材料の表面上の分子結合を破壊し得る。破壊された結合は、ここで高エネルギー放電環境に存在するフリーラジカルおよび他の粒子に自由にくっつく。いくつかの例では、水性ポリマーコーティングは、コロナ処理、プラズマ放電処理、火炎処理、またはそれらの組み合わせから選択されるプロセスを用いて表面処理（例えば、物理的表面処理または熱処理）され得る。水性ポリマーコーティングの表面処理は、例えばセルロース系基材層（例えばカップストック層）間のヒートシールおよび／または表面接着を改善し得る。
【００３７】
いくつかの実施形態では、水性ポリマーコーティングは、適切な電力でコロナ処理される。水性ポリマーコーティングは、１ワット以上の電力レベルでコロナ処理され得る。いくつかの実施形態では、水性ポリマーコーティングは、１〜４ワット（例えば、２ワット以上、２．５ワット以上、３ワット以上、または３．５ワット以上）／平方フィート／分の電力レベルでコロナ処理される。いくつかの実施形態では、水性ポリマーコーティングは、４ワット以下（例えば、３．５ワット以下、３ワット以下、２．５ワット以下、または２ワット以下）／平方フィート／分でコロナ処理される。いくつかの実施形態では、水性ポリマーコーティングは、２〜４ワット／平方フィート／分でコロナ処理される。セルロース系基材上の水性ポリマーコーティングのコロナ処理までの曝露時間は非常に短くなり得る。例えば、曝露時間は１秒未満であり得る。いくつかの実施形態では、コロナ処理は、動いている紙またはコーティングライン上で稼働する板紙基材ウェブ上で行われ得る。いくつかの実施形態では、水性ポリマーコーティングは、１００ｆｔ／分以上のライン速度を用いてコーティングライン上でコロナ処理され得る。例えば、水性ポリマーコーティングは、５００ｆｔ／分〜５０００ｆｔ／分、例えば５００ｆｔ／分〜１０００ｆｔ／分のライン速度を用いてコロナ処理され得る。いくつかの実施形態では、ワット密度、すなわち基材に適用されているエネルギーの量は、以下の式を用いて決定され得る：
【数１】
0006789980.tif 000002
【００３８】
一般的に、ワット密度が高いほど、ダインレベル（表面エネルギーの測定値）が高くなり得る。いくつかの実施形態では、表面エネルギーを高めることで、表面の濡れ性および接着特性を高めることができる。水性ポリマーコーティングを一定のダインレベルにするワット密度が分かると、これを用いて、もしあれば、ライン速度などのパラメータ変更の結果を予測することができる。
【００３９】
本明細書に開示される半結晶性ポリマーコーティングは、いくつかの実施形態では、表面処理されている。低密度ポリエチレンホモポリマーまたは低密度ポリエチレンコポリマーの表面活性を高める表面処理、例えばポリマーを酸化させることによる表面処理が使用され得る。例示的な表面処理としては、本明細書に記載されているもの、例えばコロナ放電、プラズマ放電、および火炎処理が挙げられ得る。いくつかの実施形態では、半結晶性ポリマーコーティングは、２〜４（例えば、２、２．５、３、３．５または４）ワット／平方フィート／分でのコロナ処理によって表面処理される。いくつかの実施形態では、半結晶性ポリマーコーティングは、２〜３ワット／平方フィート／分でのコロナ処理によって表面処理される。いくつかの実施形態では、半結晶性ポリマーコーティングは、１秒未満、コロナ処理される。いくつかの実施形態では、半結晶性ポリマーコーティングは、１００ｆｔ／分以上のライン速度を用いてコーティングライン上でコロナ処理され得る。例えば、半結晶性ポリマーコーティングは、５００ｆｔ／分〜５０００ｆｔ／分のライン速度、例えば５００ｆｔ／分〜１０００ｆｔ／分を用いてコロナ処理され得る。
【００４０】
いくつかの実施形態では、水性ポリマーコーティングおよび／または半結晶性ポリマーコーティングの表面熱処理、例えばコロナ処理は、表面処理されていないコーティングと比較して紙の耐漏れ性、耐汚染性および／または耐ブロック性に悪影響を及ぼさない。例えば、いくつかの実施形態では、水性ポリマーコーティングおよび／または半結晶性ポリマーコーティングは、コロナ処理の前後で同様のレベルの耐漏れ性、耐汚染性、および／または耐ブロック性を有し得る。
【００４１】
コーティングは、セルロース系基材に添加されてコーティング基材を形成することができ、コーティング基材は次に紙カップに形成される。紙カップは、紙カップを形成するための当該技術分野で知られている方法で形成され得る。いくつかの実施形態では、紙カップは、（ａ）第１の水性ポリマーコーティングを含む第１のコーティングを第１の紙基材の表面の少なくとも一部に適用すること；（ｂ）第２の水性ポリマーコーティングを第２の基材の表面の少なくとも一部に適用すること；（ｃ）第１の紙基材および第２の紙基材のうちの一方から側壁を形成し、前記側壁をそれ自体の側端（側縁部）に沿って結合すること；（ｄ）第１の紙基材および第２の紙基材のうちの一方から底部を形成すること；および（ｅ）前記側壁の下端（底縁部）に沿って前記側壁を、前記底部の側端（側縁部）に沿って前記底部に結合し、紙カップを形成することによって準備され得る。いくつかの実施形態では、紙カップは、（ａ）第１の水性ポリマーコーティングを含む第１のコーティングを第１の紙基材の表面の少なくとも一部にコーティングして、第１のコーティング紙基材を形成すること；（ｂ）低密度ポリエチレンホモポリマーまたはコポリマーを含む第２のコーティングを、前記低密度ポリエチレンホモポリマーまたはコポリマーの融点温度より高い温度で第２の紙基材の表面の少なくとも一部に適用して、第２のコーティング紙基材を形成すること、その際、前記低密度ポリエチレンホモポリマーまたはコポリマーは、場合により極性官能基を含む；（ｃ）前記第１の紙基材および前記第２の紙基材のうちの１つから側壁を形成し、前記側壁を側縁に沿ってそれ自体に結合すること；（ｄ）前記第１の紙基材および前記第２の紙基材のうちの１つから底部を形成すること；および（ｅ）前記側壁の下端（底縁部）に沿って前記側壁を、前記底部の側端（側縁部）に沿って前記底部に結合し、紙カップを形成することによって準備される。いくつかの実施形態では、側壁は、第１の水性ポリマーコーティングを用いて側端（側縁部）に沿ってそれ自体に結合され得る。例えば、低密度ポリエチレンホモポリマーまたはコポリマーコーティングでコーティングされた底部は、例えば水性ポリマーコーティングでコーティングされた側部（すなわち、側壁）に接触させることができ、紙カップの側部は誘導シール、インパルスシール、圧力シール、またはそれらの組み合わせを使用して連結され得る。他の実施形態では、例えば水性ポリマーコーティングでコーティングされた底部は、例えば水性ポリマーコーティングでコーティングされた側部（すなわち、側壁）に接触させることができ、紙カップの側部は誘導シール、インパルスシール、圧力シール、またはそれらの組み合わせを使用して連結され得る。いくつかの実施形態では、紙の側部は、熱を用いてそれ自体にまたは紙カップの底部に結合され得る。例えば、底部および側部上のコーティングは、第２のコーティングのビカット軟化点を上回って加熱されて、シールを生成し、カップを形成し得る。いくつかの実施形態では、熱を使用することなく、紙の側部をそれ自体にまたは紙カップの底部に結合することができる。カップは耐漏れ性および／または耐汚染性であり得る。
【００４２】
第１の基材は、水性ポリマーコーティング分散液（例えば、ビニル芳香族モノマーおよびアクリルモノマーを重合させて調製したコポリマー）を含む第１のコーティングを含み、第２の紙基材は、第２の水性ポリマーコーティング分散液を含み、第１のコーティングと第２の水性ポリマーコーティングを結合させて、第１の基材を第２の基材に接着させることによって、これらの紙基材を第１のコーティングを使用して接着させることができる。いくつかの実施形態では、第１の基材は、水性ポリマーコーティング分散液を含む第１のコーティングを含み、第２の紙基材は、低密度ポリエチレンホモポリマーまたはコポリマーを含み、その際、紙基材は、第１のコーティングと第２のコーティングを結合して、第１の基材を第２の基材に接着させることによって接着される。水性の第１のコーティングは、それ自体にまたは第２のコーティングでコーティングされた表面に接着し得る。例えば、第１のコーティングは、第２の低密度ポリエチレンホモポリマーもしくはコポリマーコーティングまたは第２のコーティングでコーティングされた表面に接着し得る。第１のコーティングは、コーティングされていない表面に接着し得る。
【００４３】
本明細書に記載された水性ポリマーコーティングは、セルロース系基材に、さらには半結晶性ポリマーコーティングが使用されるあらゆる用途に使用され得る。例えば、水性ポリマーコーティングとコーティング基材は、紙カップ、例えば、使い捨ての紙カップに使用され得る。カップに代わるものとして、本明細書に記載されたコーティングは、乾燥食品、例えばコーヒー、紅茶、スープパウダー、ソースパウダー用の紙袋の製造用の；液体、例えば、化粧品、洗浄剤、飲料用の；チューブラミネートの；ペーパーキャリアバッグの；アイスクリーム、菓子類（例えば、チョコレートバーおよびミューズリーバー）用の紙ラミネートおよび共押出物の、紙接着テープの；段ボールカップ（例えば、紙カップ）、ヨーグルトポット、スフレカップの；食事トレイの、または肉トレイの；傷ついた段ボール箱（例えば、缶、ドラム）の、外装（例えば、ワインボトル、食品）用の湿潤強度のカートンの；コーティングされた厚紙の果物箱の；ファーストフードプレートの；クランプシェルの；飲料カートンおよび洗剤および洗浄剤などの液体用カートン、凍結食品カートン、氷の包装（例えば、アイスカップ、円錐形アイスクリーム用ウェハの包装材料）の；紙ラベルの；花の鉢や植木鉢のコーティング紙に使用することができる。
【００４４】
水性ポリマーコーティングおよび／または半結晶性ポリマーコーティングは、最初のコーティングを含まない用途と比較して、紙に耐漏れ性および／または耐汚染性を付与することができる。水性ポリマーコーティングおよび／または半結晶性ポリマーコーティングは、水性ポリマーコーティングおよび／または半結晶性ポリマーコーティングを含まない用途と比較して、紙に耐漏れ性および／または耐汚染性を付与することができる。いくつかの実施形態では、水性ポリマーコーティングおよび／または半結晶性ポリマーコーティングは、紙コーティング配合物のレオロジーを改善し得る。
【００４５】
本明細書に開示されている紙カップは、例えば、コーヒーまたは紅茶のような高温の液体を保持し、耐漏れ性および／または耐汚染性を維持するために使用され得る。水、湿気、油脂、油、酸素等に対するバリアを提供するコーティングは、シールを形成し、製造プロセス中にブロッキングを生じないようにする能力がなければならない。例えば、冷たい液体や熱い液体を入れるカップに使われている板紙の紙は、紙や板紙の表裏面が結合されて高温高圧に曝された時にシールすることができなければならず、また、シール自体は液体または水蒸気に耐性があり、かつそれらの存在下でその完全性を維持しなければならない。例えば、本明細書に開示された紙カップは、ホットコーヒーに３０分までの間曝される場合の紙カップの底面からの漏れを低減または無くし得る。例えば、本明細書に開示された紙カップは、ホットコーヒーに３０分までの間曝される場合、紙カップの底部周辺の底部界面での汚れを低減または無くし得る。さらに、本明細書の紙カップは、紙カップの底部または側部に切断／成形する前に、紙ロールに巻かれる際に、押出コーティング紙の最小限のブロッキング（すなわち、コーティング表面の他のコーティング表面への接着、またはコーティング表面の非コーティング表面への接着）の傾向を示し得る。ロールのコーティングされた側および／または非コーティング側には、低い程度の接着損傷が望ましい。いくつかの実施形態では、紙ロールは、巻かれていない場合、ロールのコーティング側または非コーティング側に表面損傷を与えることなく層の分離を示す。また、本明細書に開示されたコーティング、コーティング基材、および／または紙カップは、低いシール開始温度、最小限の毛細管現象による漏れ、高温および短い滞留時間での熱シールで改善された二次シール、耐屈曲亀裂性、および高温耐性（水の沸点まで）を示し得る。さらに、すべての成分の完全なＦＤＡ認可、ならびに感覚刺激剤を付与しないことが望ましい。
【００４６】
コーティングの耐水性は、ＴＡＰＰＩ  Ｔ  ４４１（２００１）に記載されているＣｏｂｂ法を用いて試験することができ、その全体が参照により本明細書に組み込まれる。この方法は、標準化された条件下で特定の時間に紙、板紙、および段ボール紙に吸収される水の量を決定し、いくつかの実施形態では、本明細書に記載されたコーティング基材は、この試験方法に記載された耐水性試験に合格するだろう。吸水率は紙または板紙の様々な特性、例えば、これに限定されないが、サイジングや気孔率に左右され得る。
【００４７】
ヒートシール性能は、Ｓｅｎｃｏｒｐモデル１２ＡＳＬ／１シーラーを使用して評価され得る。上部および下部のジョー（かみあい部分）の温度は、例えば３１５℃に設定され得る。コーティングされたシートは向かい合って置かれ、様々な時間と圧力でシールされ得る。圧力は例えば、２０ｐｓｉ（約１３８ｋＰａ）〜３０ｐｓｉ（約２０７ｋＰａ）〜４０ｐｓｉ（約２７６ｋＰａ）であり得る。シーリングして室温まで冷却した後、２枚の板紙は引き離され、接着のレベルで評価され得る。試料には、以下の尺度に基づいて１〜５の評価を与えることができる：
１−接着性なし
２−接着性があるが、ピッキングまたは繊維引裂はない
３−接着性があり、コーティングの移動またはわずかな繊維引裂がある（表面積の５％未満）
４−いくらかの繊維引裂（５％〜５０％）
５−繊維引裂（５０％を超える）
【００４８】
可能な限り短い時間と低い圧力での最大接着力が望ましく、適切なヒートシールを保証するための評価は５である。
【００４９】
ヒートシールは、さらにＱｕａｌｉｔｅｓｔ  ＨＳＴ−Ｈ３ヒートシールテスターを使用して定量化され得る。上部および下部のジョー（かみあい部分）の温度は、カップ形成動作をシミュレートするために、例えば２５０℃以下、２００℃以下、または１５０℃以下に設定され得る。滞留時間は、基材間の「許容される」繊維引裂を達成するために、所与の圧力、例えば４０ｐｓｉで、および力、例えば３８０ｎ／ｍ以上で調整され得る。
【００５０】
半結晶性ポリマーコーティングは低いシール開始温度を有し得る。シール開始温度は、Ｔｏｐｗａｖｅシーラーでの条件に注意して、５０ｌｂ（約２３ｋｇ）のクラフト紙にコーティングを適用し、１ｌｂ／ｉｎ（４．４Ｎ／２５．４ｍｍ）のヒートシール強度が達成される温度を測定することによって測定され得る。さらに、シール性はＡＳＴＭ  Ｆ２０２９（２００８）によって測定され、ホットタックシールはＡＳＴＭ  Ｆ１９２１（２０１２）によって測定され得る。耐屈曲亀裂性は、プラスチックフィルムの場合、ＡＳＴＭ  Ｆ３９２（２０１１）によって測定され得る。さらに、コーティング中のピンホールの測定は、確実に紙をコーティングで十分に覆うために重要である。本明細書に開示されたコーティングおよびカップの改善された特性を決定するために、さらなる試験方法および手順も使用され得る。
【００５１】
紙カップはまた、コーヒーの保持試験を用いて試験することもでき、その際、紙カップ（例えば、１２オンス（約３４０ｇ）の標準的な紙カップ）は約９０℃の初期温度にてコーヒーで実質的に満たされ、かつ少なくとも３０分間維持され得る。紙カップは次にサイドシームまたはボトムシームからの漏れを見つけるために視覚的に評価され得る。３０分経過後に漏れまたは汚れが見られる場合、紙カップはこのコーヒーの保持試験に失敗し、このコーヒー保持試験に合格する場合、耐漏れ性（及び耐汚染性）があると見なされる。
【実施例】
【００５２】
実施例１：水性ポリマーおよび半結晶性ポリマーのコーティングでコーティングしたコロナ処理板紙のヒートシール試験
水性ポリマーコーティング：水性ポリマーコーティングであるＲｅｓｉｎＧは、カオリンクレー系顔料（２５部）、オリゴマーで安定化されたスチレンアクリル系コポリマーラテックス（５６．２５部）、および界面活性剤で安定化されたスチレンアクリル系コポリマーラテックス（１８．７５部）を含有する。水性ポリマーコーティングであるＣ２Ｓ３は、カオリンクレー系顔料（２３．５部）、オリゴマーで安定化されたスチレンアクリル系コポリマーラテックス（４６．３部）、および界面活性剤で安定化されたスチレンアクリル系コポリマーラテックス（３０．２部）を含有する。水性ポリマーコーティングであるＣｏａｔ３０は、カオリンクレー系顔料（１１．７５部）、マイカ顔料（１１．７５部）、オリゴマーで安定化されたスチレンアクリル系コポリマーラテックス（４６．３部）、および界面活性剤で安定化されたスチレンアクリル系コポリマーラテックス（３０．２部）を含有する。水性ポリマーコーティングであるＲｅｓｉｎ３５は、カオリンクレー系顔料（２３．５部）、オリゴマーで安定化されたスチレンアクリル系コポリマーラテックス（４６．３部）、界面活性剤で安定化されたスチレンアクリル系コポリマーラテックス（３０．２部）、および安定化されたワックスエマルション（１０部）を含有する。水性ポリマーコーティングであるＲｅｓｉｎ５７は、カオリンクレー系顔料（３５部）、オリゴマーで安定化されたスチレンアクリル系コポリマーラテックス（３９．３部）、および界面活性剤で安定化されたスチレンアクリル系コポリマーラテックス（２５．７部）を含有する。
【００５３】
半結晶性ポリマーコーティング：ポリエチレン（ＰＥ）は市販の低密度ポリエチレン（ＬＤＰＥ）ホモポリマーまたはコポリマーである。押出コーティング用の低密度ポリエチレンホモポリマーは、４〜１２ｇ／１０分のメルトインデックスと０．９１５〜０．９２５ｇ／ｃｍ３の密度を有し得る。押出コーティング用の低密度ポリエチレンコポリマーとしては、エチレンとアクリル酸メチルとのコポリマー（６〜１３％のアクリル酸メチル）またはエチレンとメタクリル酸とのコポリマー（４〜１０％のメタクリル酸）が挙げられ得る。ポリエチレンコポリマーは、４〜１２ｇ／１０分のメルトインデックスと０．９２０〜０．９４０ｇ／ｃｍ３の密度を有し得る。
【００５４】
方法：２つのコーティングされた板紙基材間の接着を市販のカップ成形作業においてシミュレートするための高速トラック法を以下に示す。試験される試料１つにつき２枚の３インチ角の板紙試験片をカットした。１枚の板紙試験片を、第１表の第３欄に記載されているような水性ポリマーコーティングでコーティングする。この水性コーティング試験片を、次に、例えば第１表の第４欄に記載されているようにコロナ処理する。第２の板紙試験片を、第１表の第５欄に記載されているような厚さ１ミル（２５マイクロメートル）の低密度ＰＥ（ＬＤＰＥ）ホモポリマーまたは官能化ＬＤＰＥコポリマーで押出しコーティングする。次に、コーティング試料を、コーティング側を互いに物理的に接触させて（いくらかの最小の力でそれらを一緒に保持して）水平な「トラック」に載せる。次いでこの試料を、高速で高温送風機に通過させて、高温に曝す。温度は約５００°Ｆ（約２６０℃）〜約１０５０°Ｆ（約５６５．６℃）であり、速度は約１００ｃｍ／分〜約２３９０ｃｍ／分であり得る。試験片を分離しようとする際に１００％の繊維引裂をもたらすために、紙基材への熱伝達を可能にするには、より速い速度のために、より高い温度が求められる。手作業による分離繊維の引裂分析は、次に（周囲温度まで）冷却された試験片で行い、２つの正方形試験片を互いに９０°の角度で引き離す。引っ張った試験片（第１表、最後の欄）には、０〜９の尺度に基づいて相対的接着値を割り当てる。その際、０は接着性なし、４は「最小許容」繊維引裂（すなわち、良好な接着性）を示すしきい値であり、かつ９が最良（１００％の繊維引裂）である。
【００５５】
以下に示す表において、比較例（ＣＥ）で使用したポリエチレンホモポリマーおよびコポリマーは、本発明の実施例（Ｅ）で使用したものと同様である。
【表１】
0006789980.tif 000003
ＥＭＡとは、エチレンとアクリル酸メチルを含む低密度ポリエチレンコポリマーを指す。ＥＭＭＡとは、エチレンとメタクリル酸を含む低密度ポリエチレンコポリマーを指す。
【表２】
0006789980.tif 000004
【表３】
0006789980.tif 000005
【表４】
0006789980.tif 000006
【表５】
0006789980.tif 000007
【００５６】
実施例２：水性ポリマーコーティングをコーティングした板紙のＱｕａｌｉｔｅｓｔヒートシール試験
板紙試料上のコロナ処理した水性コーティングのヒートシールを調べた。試験される各試料について、２枚の１インチ角の板紙試験片をカットした。両方の板紙試験片を水性ポリマーでコーティングし、それぞれの水性コーティングの成分と量を第６表にまとめる。
【００５７】
ヒートシールしたコーティングした板紙の剥離強度と繊維引裂（基材の損傷）を第７表〜第９表にまとめる。図１〜３は、ｐ＝０．５の標準化効果の推定値における、それぞれ１５０℃、２００℃、および２５０℃でのシーリング時のコロナ処理と顔料のパレート図を示す。図４〜６は、ヒートシール変数の予測平均を示す。
【表６】
0006789980.tif 000008
・各試料の全固形分は配合された通りである。ｐＨは８．５である。
【表７】
0006789980.tif 000009
・シーリング温度：２５０℃；  滞留時間：１秒（紙面上１００℃）
・１インチ幅の試験片を２インチ／分で剥離試験する。
【表８】
0006789980.tif 000010
・シーリング温度：２００℃；  滞留時間：１秒（紙面上８０℃）
・１インチ幅の試験片を２インチ／分で剥離試験する。
【表９】
0006789980.tif 000011
・シーリング温度：１５０℃；  滞留時間：１秒（紙面上６５℃）
・１インチ幅の試験片を２インチ／分で剥離試験する。
【００５８】
耐ブロッキング性：試料にて６０ｐｓｉ（約４１４ｋＰａ）、５０℃で２４時間にわたり耐ブロッキング性を評価した。試料には、以下の尺度に基づいて、１〜５の評価（第１０表）を与えた：５＝粘着性なし（ブロッキング性なし）；４＝低粘着性；３＝強い粘着性；２＝分離時の基材損傷、２５％未満の損傷；１＝分離時の基材損傷、２５％を上回る損傷（最も強いブロッキング性）。図７と図８は、ｐ＝０．５の標準化効果の推定値における、ヒートシール時のコロナ処理と顔料の、それぞれのパレート図と予測平均を示す。
【表１０】
0006789980.tif 000012
【００５９】
漏れ試験：コーティングされた板紙試料を垂直線および水平線で折りたたんだ。赤色の顔料分散液の水溶液を折り目に適用した。溶液を折り目部分に１０分間置き、次いで拭き取った。次に、折り目に沿って１インチあたりのドットの数を数えることによって試料を評価し（第１１表）、以下の尺度に基づいてスコアをつけた：５＝０ドット／インチ；４＝１〜５ドット／インチ；３＝６〜１０ドット／インチ；２＝１１〜３０ドット／インチ；１＝３０を超えるドット／インチ。図９と図１０は、ｐ＝０．５の標準化効果の推定値における、シーリング時のコロナ処理と顔料のそれぞれのパレート図と予測平均を示す。
【表１１】
0006789980.tif 000013
【００６０】
第９表〜第１１表に示すように、コロナ処理試料は、剥離強度が大幅に増加するが、ブロッキングや漏れにはあまり影響を与えない。剥離強度の増加は通常、ブロッキングの対応する増加をもたらすので、耐ブロッキング性のかかる変化は予想外であった。
【００６１】
分析的調査：処理および未処理の板紙表面の表面を、ＦＴ−ＩＲ、原子間力顕微鏡（ＡＦＭ）、およびエネルギー分散型Ｘ線分光法（ＥＤＳ）による走査型電子顕微鏡（ＳＥＭ）を用いて分析した。処理した板紙の表面は、コロナ処理した水性ポリマーであった。図１１および図１２は、それぞれ未処理およびコロナ処理した板紙表面の表面粗さの変化を示すＡＦＭ画像である。柔らかい樹脂相を有する未処理の板紙の表面には二相系が見られ、コロナ処理した表面よりも、この表面でより多く液体が溜まると思われる。コロナ処理した板紙の表面には山と谷が見られ、このことはより大きな表面積をもたらし得る粗い表面の一因となり、コロナ処理したコーティング試料間の結合力を高め得る。
【００６２】
様々なコロナ処理レベルでコーティングした板紙試料の剥離強度と耐ブロック性の調査：上記のＣＯ２０１４−０１３３−１でコーティングした板紙試料（１４点ＳＢＳ板）の剥離強度と耐ブロック性を、様々なコロナ処理レベルで測定した。すべての板紙試料を１５０℃でヒートシールした。ブロッキング試験を５０℃、６０ｐｓｉ（約４１４ｋＰａ）で２４時間行った。結果を第１２表に示す。
【表１２】
0006789980.tif 000014
Ｆ−Ｆは基材の表（front）対表（front）を指す；Ｆ（front）−Ｂ（back）は基材の表対裏を指す。基材の表側をコロナ処理した。
【００６３】
添付の特許請求の範囲の組成物および方法は、本明細書に記載された特定の組成物および方法によって範囲が限定されるものではなく、特許請求の範囲のいくつかの態様の例示として意図されており、かつ機能的に等価なすべての組成物および方法は特許請求の範囲内に入ることが意図されている。本明細書に示され記載されたものに加えて、組成物および方法の様々な改変は、添付の特許請求の範囲内に入ることが意図されている。さらに、本明細書に開示された特定の代表的な組成物および方法工程のみが具体的に記載されているが、組成物および方法工程の他の組み合わせも、特に記載されていなくても、添付の特許請求の範囲内に入ることが意図されている。したがって、工程、要素、構成要素、または成分の組み合わせが本明細書以下に明示的に記載されているが、工程、要素、構成要素、および成分の他の組み合わせも、たとえ明示的に記載されていなくても含まれる。本明細書で使用される用語「含む（comprising）」およびその変形は、用語「含む（including）」およびその変形と同義で使用され、オープンな非限定的な用語である。「含む（comprising）」および「含む（including）」という用語は、本明細書では様々な実施形態を記載するために使用されているが、「〜から実質的になる（consisting essentially of）」および「〜からなる（consisting of）」という用語は、本発明のより詳細な実施形態をもたらすために「含む（comprising）」および「含む（including）」の代わりに使用することができ、また開示されている。実施例以外の場合、または特段の記載がない場合、明細書および特許請求の範囲で使用されている成分の量、反応条件などを表すすべての数字は、特許請求の範囲に対する等価物の教義の適用を制限しようとするものではなく、また有効数字の数および通常の四捨五入の手法に照らして解釈されるべきであることが、少なくとも理解されるべきである。
【図１】
0006789980.tif 000015
【図２】
0006789980.tif 000016
【図３】
0006789980.tif 000017
【図４】
0006789980.tif 000018
【図５】
0006789980.tif 000019
【図６】
0006789980.tif 000020
【図７】
0006789980.tif 000021
【図８】
0006789980.tif 000022
【図９】
0006789980.tif 000023
【図１０】
0006789980.tif 000024
【図１１】
0006789980.tif 000025
【図１２】
0006789980.tif 000026